Task: Translation
Input (Czech): Způsob vytváření stálých krepových bezbarvých  i různobarevných efektů na textiliích  z negativní a/nebo regenerované celulózy,  popřípadé ve smési s vlákny syntetickými  založený na principu rezervačního tisku  s následujícím zpracováním roztokem  koncentrovaného louhu sodného, při kterém  se textilie potiskuje rezervační pastou obsahující:  50 až 200 g 40% disperze kopolymeru  butylakrylátstyrenového  40 až 60 g esterifikovaného di-hexa  metylolmelaminu  5 až 20 g polydlmetylsiloxanového přípravku  o viskozité 50 mPas  5 až 20 g síranu amonného  50 až 170 g záhustky na bázi hydroxyetylcelulózy  a případné 0 až 50 g pigmentového  barviva a/nebo 5 až 25 g nelonogenní parafinové  emulze a/nebo parafinové emulze 8 obsahem  15 až 20 % octanu zirkoničitého, načež  se textilie tepelné zpracuje při teploté  100 až 190 °C po dobu 30 sec až 10 min.  Pro zvýéení stálostí pigmentového barviva  na dokončené textilii se do rezervační pasty  přidává 50 až 200 g karboxylovaného  butadienstyrenového latexu.
Output (English): A method of forming permanent crepe colorless  and multicolored effects on textiles  negative and / or regenerated cellulose,  optionally in a mixture with synthetic fibers  based on the principle of reservation press  followed by solution treatment  concentrated caustic soda in which  the fabric is printed with a reservation paste containing:  50 to 200 g of a 40% copolymer dispersion  butylacrylate styrene  40 to 60 g of esterified di-hexa  methylolmelamine  5 to 20 g of polydlmethylsiloxane preparation  with a viscosity of 50 mPas  5 to 20 g of ammonium sulfate  50-170 g of hydroxyethylcellulose-based thickener  and optionally 0 to 50 g of pigment  dyes and / or 5 to 25 g of non-ionic paraffin  emulsion and / or paraffin emulsion 8 content  15-20% zirconium acetate, whereupon  the fabric is heat treated at temperature  100 to 190 ° C for 30 sec to 10 min.  To enhance the stability of the pigment dye  on the finished fabric with the reservation paste  50 to 200 g of carboxylated is added  butadiene styrene latex.